(57)【要約】      （修正有）【課題】耐熱性と充放電特性に優れるマグネシウムイオン二次電池の提供。【解決手段】正極２１と、負極２２と、電解液３とを有するマグネシウムイオン二次電池１であって、電解液３は、一般式（１）で表されるジアルキルグリコールエーテルと、２つの同一の配位子がＭｇ原子に結合してなるＭｇ化合物との混合物を含み、配位子は、Ｍｇ原子から最も遠い位置に疎水性構造を有する。2014232719.tif 000008［Ｒ1及びＲ2は、それぞれ独立して少なくとも一部の水素がフッ素に置換又は未置換の炭素数１〜６のアルキル基或いは、一部の水素がハロゲン原子と置換又は未置換のフェニル基又はシクロヘキシル基、ｎは１〜１２の整数である。］【選択図】図１
2014232719.tif 000002
【特許請求の範囲】
【請求項１】
正極と、負極と、電解液とを有するマグネシウムイオン二次電池であって、
前記電解液が、下記一般式（１）で表されるジアルキルグリコールエーテルと、２つの同一の配位子がマグネシウム原子に結合してなるマグネシウム化合物との混合物を含み、
前記配位子は、前記マグネシウム原子から最も遠い位置に疎水性構造を有することを特徴とするマグネシウムイオン二次電池。
【化１】
2014232719.tif 000006
式中、Ｒ1及びＲ2は、それぞれ独立して炭素数１〜６のアルキル基及び少なくとも一部の水素がフッ素置換されたアルキル基、フェニル基及び少なくとも一部の水素がハロゲン原子で置換されたフェニル基、並びにシクロヘキシル基及び少なくとも一部の水素がハロゲン原子で置換されたシクロヘキシル基のうちのいずれかであり、ｎは１〜１２の整数である。
【請求項２】
前記配位子は、前記マグネシウム原子から最も遠い位置に、炭素数１〜６のアルキル基及び少なくとも一部の水素がフッ素置換された前記アルキル基のいずれかを有することを特徴とする請求項１に記載のマグネシウムイオン二次電池。
【請求項３】
前記マグネシウム化合物は、前記マグネシウム原子に２つのジシラザン基が結合してなることを特徴とする請求項１又は２に記載のマグネシウムイオン二次電池。
【請求項４】
前記マグネシウム化合物が、マグネシウムビス（ヘキサメチルジシラジド）であることを特徴とする請求項１〜３のいずれかに記載のマグネシウムイオン二次電池。
【請求項５】
前記マグネシウム化合物が、ジイソプロピルマグネシウム又はジブチルマグネシウムであることを特徴とする請求項１又は２に記載のマグネシウムイオン二次電池。
【請求項６】
前記ジアルキルグリコールエーテルが、エチレングリコールジメチルエーテル、ジエチレングリコールジメチルエーテル、トリエチレングリコールジメチルエーテル、テトラエチレングリコールジメチルエーテル、ペンタエチレングリコールジメチルエーテル、ヘキサエチレングリコールジメチルエーテル、ポリエチレングリコールジメチルエーテル又はトリエチレングリコールブチルメチルエーテルであることを特徴とする請求項１〜５のいずれかに記載のマグネシウムイオン二次電池。
【請求項７】
前記ジアルキルグリコールエーテルが、トリエチレングリコールジアルキルエーテル又はテトラエチレングリコールジアルキルエーテルであることを特徴とする請求項１〜６のいずれかに記載のマグネシウムイオン二次電池。
【請求項８】
前記ジアルキルグリコールエーテルが、トリエチレングリコールジメチルエーテル、テトラエチレングリコールジメチルエーテル又はトリエチレングリコールブチルメチルエーテルであることを特徴とする請求項１〜７のいずれかに記載のマグネシウムイオン二次電池。
【請求項９】
前記正極と、前記負極と、前記電解液とが、ラミネート外装体内に封止されてなることを特徴とする請求項１〜８のいずれかに記載のマグネシウムイオン二次電池。
【請求項１０】
下記一般式（１）で表されるジアルキルグリコールエーテルと、２つの同一の配位子がマグネシウム原子に結合してなるマグネシウム化合物との混合物を含み、
前記配位子は、前記マグネシウム原子から最も遠い位置に疎水性構造を有することを特徴とするマグネシウムイオン二次電池用電解液。
【化２】
2014232719.tif 000007
式中、Ｒ1及びＲ2は、それぞれ独立して炭素数１〜６のアルキル基及び少なくとも一部の水素がフッ素置換されたアルキル基、フェニル基及び少なくとも一部の水素がハロゲン原子で置換されたフェニル基、並びにシクロヘキシル基及び少なくとも一部の水素がハロゲン原子で置換されたシクロヘキシル基のうちのいずれかであり、ｎは１〜１２の整数である。
【請求項１１】
前記配位子は、前記マグネシウム原子から最も遠い位置に、炭素数１〜６のアルキル基及び少なくとも一部の水素がフッ素置換された前記アルキル基のいずれかを有することを特徴とする請求項１０に記載のマグネシウムイオン二次電池用電解液。
【請求項１２】
前記マグネシウム化合物は、前記マグネシウム原子に２つのジシラザン基が結合してなることを特徴とする請求項１０又は１１に記載のマグネシウムイオン二次電池用電解液。
【請求項１３】
前記マグネシウム化合物が、マグネシウムビス（ヘキサメチルジシラジド）であることを特徴とする請求項１０〜１２のいずれかに記載のマグネシウムイオン二次電池用電解液。
【請求項１４】
前記マグネシウム化合物が、ジイソプロピルマグネシウム又はジブチルマグネシウムであることを特徴とする請求項１０又は１１に記載のマグネシウムイオン二次電池用電解液。
【請求項１５】
前記ジアルキルグリコールエーテルが、エチレングリコールジメチルエーテル、ジエチレングリコールジメチルエーテル、トリエチレングリコールジメチルエーテル、テトラエチレングリコールジメチルエーテル、ペンタエチレングリコールジメチルエーテル、ヘキサエチレングリコールジメチルエーテル、ポリエチレングリコールジメチルエーテル又はトリエチレングリコールブチルメチルエーテルであることを特徴とする請求項１０〜１４のいずれかに記載のマグネシウムイオン二次電池用電解液。
【請求項１６】
前記ジアルキルグリコールエーテルが、トリエチレングリコールジアルキルエーテル又はテトラエチレングリコールジアルキルエーテルであることを特徴とする請求項１０〜１５のいずれかに記載のマグネシウムイオン二次電池用電解液。
【請求項１７】
前記ジアルキルグリコールエーテルが、トリエチレングリコールジメチルエーテル、テトラエチレングリコールジメチルエーテル又はトリエチレングリコールブチルメチルエーテルであることを特徴とする請求項１０〜１６のいずれかに記載のマグネシウムイオン二次電池用電解液。
【請求項１８】
収納ケースと、請求項１〜９のいずれかに記載のマグネシウムイオン二次電池と、過充電保護機能及び過放電保護機能を含む保護回路とを有し、前記収納ケースに前記マグネシウムイオン二次電池及び前記保護回路が収納されてなることを特徴とするマグネシウムイオン二次電池パック。
【発明の詳細な説明】
【技術分野】
【０００１】
本発明は、マグネシウムイオン二次電池及びこれを用いた電池パック、並びにマグネシウムイオン二次電池用電解液に関する。
【背景技術】
【０００２】
近年、環境に対する負荷が小さく、クリーンなエネルギー源としてリチウムイオン二次電池等に代表される二次電池に関する研究開発が積極的に進められており、リチウムイオン二次電池は、携帯用電子機器等の電源として広く普及している。しかしながら、金属リチウムは、資源的に限られた高価な材料である上、リチウムイオン電池は、リチウムの活性の高さからその安全性が問題視されている。
【０００３】
これに対し、マグネシウムは資源的に豊富であり、リチウムよりはるかに安価である。また、マグネシウムを用いた二次電池では、単位体積あたりの電気量が大きいとともに高い安全性が期待できる。それゆえ近時、マグネシウムイオン二次電池が注目されており、精力的に研究開発が進められている。
【０００４】
マグネシウムイオン二次電池の開発においては、電解液の選択が極めて重要である。例えば、電解液を構成する溶媒として、水やプロトン性有機溶媒のみならず、エステル類やアクリロニトリル等の非プロトン性有機溶媒も用いることができない。これらの溶媒を用いると、金属マグネシウムの表面に、マグネシウムイオンを通さない不動態膜が形成されてしまうためである。この不動態膜形成の問題は、マグネシウムイオン二次電池を実用化する上での障害のひとつになっている。
【０００５】
そこで、従来、電解液用溶媒として、テトラヒドロフラン、エチレングリコールジメチルエーテル等の有機エーテルを用いたマグネシウムイオン二次電池が提案されている（特許文献１参照）。
【先行技術文献】
【特許文献】
【０００６】
【特許文献１】特開２０１２−１８２１２４号公報
【発明の概要】
【発明が解決しようとする課題】
【０００７】
上述したマグネシウムイオン二次電池は、携帯電話、ノートパソコン等の電子機器や、電気自動車等の電源として用いられることが期待されているが、電子機器等の高性能化等に伴い、マグネシウムイオン二次電池がより高温雰囲気下に曝されることになる。そのため、より耐熱性に優れたマグネシウムイオン二次電池の開発が要望されている。
【０００８】
上記特許文献１に開示されている電解液用溶媒としてのテトラヒドロフランは、沸点が低いため（沸点：６６℃）、マグネシウムイオン二次電池が高温雰囲気下に曝されると、電解液が分解してガス化し、サイクル特性が低下してしまうとともに、電池の内圧が上昇して、電池が膨張してしまうという問題がある。また、テトラヒドロフランを溶媒として用いた電解液は、ドライ環境下における安定性が極めて低く、取扱いが困難である。そのため、テトラヒドロフランを電解液用溶媒として用いたマグネシウムイオン二次電池は、ドライ環境下での製造ラインにおける工業的な生産が極めて困難であるという問題もある。よって、実用化に向けて、耐熱性や取扱性に優れたマグネシウムイオン二次電池用電解液の新たな提案が切望されている。
【０００９】
また、電子機器等の高性能化及び小型化に伴い、省スペースかつ大容量を達成可能なラミネートタイプの薄型二次電池の開発への要望が高まっている。ラミネートタイプの薄型二次電池は、一般に、正極、セパレータ及び負極を積層してなる発電要素と、電解液とをラミネート外装体内に封入することにより作製される。このとき、ラミネート外装体（マグネシウムイオン二次電池）内に気泡が残留してしまうと、電池特性が低下するおそれがあるため、ラミネート外装体を真空封止する。
【００１０】
低沸点であるテトラヒドロフランを溶媒として用いた電解液は、ラミネート外装体内に真空封止する際に揮発しやすいという問題がある。換言すれば、電解液用溶媒としてテトラヒドロフランを用いると、ラミネートタイプの薄型二次電池を作製することができないという問題がある。
【００１１】
その一方で、上記特許文献１に開示されている電解液用溶媒としてのエチレングリコールジメチルエーテルは、テトラヒドロフランに比べて沸点が高いため（沸点：８５．２℃）、従来マグネシウムイオン二次電池の電解液用溶媒として用いられているテトラヒドロフランに比べると、ラミネート外装体内に真空封止する際に電解液が揮発し難い。しかしながら、エチレングリコールジメチルエーテルを溶媒とする電解液を用いたマグネシウムイオン二次電池における充放電特性は未だ確認されていない。
【００１２】
上記課題に鑑みて、本発明は、高沸点溶媒を含む電解液を用い、耐熱性や取扱性に優れるとともに、良好な充放電特性を有するマグネシウムイオン二次電池、当該マグネシウムイオン二次電池用電解液、及びマグネシウムイオン二次電池パックを提供することを目的とする。
【課題を解決するための手段】
【００１３】
上記課題を解決するために、本発明は、正極と、負極と、電解液とを有するマグネシウムイオン二次電池であって、前記電解液が、下記一般式（１）で表されるジアルキルグリコールエーテルと、２つの同一の配位子がマグネシウム原子に結合してなるマグネシウム化合物との混合物を含み、前記配位子は、前記マグネシウム原子から最も遠い位置に疎水性構造を有することを特徴とするマグネシウムイオン二次電池を提供する（発明１）。
【００１４】
【化１】
2014232719.tif 000003
式中、Ｒ1及びＲ2は、それぞれ独立して炭素数１〜６のアルキル基及び少なくとも一部の水素がフッ素置換されたアルキル基、フェニル基及び少なくとも一部の水素がハロゲン原子で置換されたフェニル基、並びにシクロヘキシル基及び少なくとも一部の水素がハロゲン原子で置換されたシクロヘキシル基のうちのいずれかであり、ｎは１〜１２の整数である。
【００１５】
上記発明（発明１）によれば、電解液の溶媒として、従来のテトラヒドロフランに比べて高沸点の上記ジアルキルグリコールエーテルを用いることで、マグネシウムイオン二次電池の耐熱性を向上させることができるとともに、電解液の溶質として２つの同一の配位子がマグネシウム原子に結合してなるマグネシウム化合物であって、当該配位子が、マグネシウム原子から最も遠い位置に疎水性構造を有するものを用いることで、上記ジアルキルグリコールエーテルとの組み合わせにおいて優れた充放電特性を発揮することができる。
【００１６】
上記発明（発明１）において、前記配位子は、前記マグネシウム原子から最も遠い位置に、炭素数１〜６のアルキル基及び少なくとも一部の水素がフッ素置換された前記アルキル基のいずれかを有するのが好ましい（発明２）。
【００１７】
上記発明（発明１，２）において、前記マグネシウム化合物は、前記マグネシウム原子に２つのジシラザン基が結合してなるのが好ましく（発明３）、前記マグネシウム化合物が、マグネシウムビス（ヘキサメチルジシラジド）であるのが好ましい（発明４）。
【００１８】
また、上記発明（発明１，２）において、前記マグネシウム化合物が、ジイソプロピルマグネシウム又はジブチルマグネシウムであるのが好ましい（発明５）。
【００１９】
上記発明（発明１〜５）において、前記ジアルキルグリコールエーテルが、エチレングリコールジメチルエーテル、ジエチレングリコールジメチルエーテル、トリエチレングリコールジメチルエーテル、テトラエチレングリコールジメチルエーテル、ペンタエチレングリコールジメチルエーテル、ヘキサエチレングリコールジメチルエーテル、ポリエチレングリコールジメチルエーテル又はトリエチレングリコールブチルメチルエーテルであるのが好ましく（発明６）、トリエチレングリコールジアルキルエーテル又はテトラエチレングリコールジアルキルエーテルであるのがより好ましく（発明７）、トリエチレングリコールジメチルエーテル、テトラエチレングリコールジメチルエーテル又はトリエチレングリコールブチルメチルエーテル特に、トリエチレングリコールジメチルエーテル又はテトラエチレングリコールジメチルエーテルであるのが特に好ましい（発明８）。
【００２０】
上記発明（発明１〜８）において、前記正極と、前記負極と、前記電解液とが、ラミネート外装体内に封止されてなるのが好ましい（発明９）。
【００２１】
また、本発明は、下記一般式（１）で表されるジアルキルグリコールエーテルと、２つの同一の配位子がマグネシウム原子に結合してなるマグネシウム化合物との混合物を含み、前記配位子は、前記マグネシウム原子から最も遠い位置に疎水性構造を有することを特徴とするマグネシウムイオン二次電池用電解液を提供する（発明１０）。
【００２２】
【化２】
2014232719.tif 000004
式中、Ｒ1及びＲ2は、それぞれ独立して炭素数１〜６のアルキル基及び少なくとも一部の水素がフッ素置換されたアルキル基、フェニル基及び少なくとも一部の水素がハロゲン原子で置換されたフェニル基、並びにシクロヘキシル基及び少なくとも一部の水素がハロゲン原子で置換されたシクロヘキシル基のうちのいずれかであり、ｎは１〜１２の整数である。
【００２３】
上記発明（発明１０）において、前記配位子は、前記マグネシウム原子から最も遠い位置に、炭素数１〜６のアルキル基及び少なくとも一部の水素がフッ素置換された前記アルキル基のいずれかを有するのが好ましい（発明１１）。
【００２４】
上記発明（発明１０，１１）において、前記マグネシウム化合物は、前記マグネシウム原子に２つのジシラザン基が結合してなるのが好ましく（発明１２）、前記マグネシウム化合物が、マグネシウムビス（ヘキサメチルジシラジド）であるのが好ましい（発明１３）。
【００２５】
また、上記発明（発明１０，１１）において、前記マグネシウム化合物が、ジイソプロピルマグネシウム又はジブチルマグネシウムであるのが好ましい（発明１４）。
【００２６】
上記発明（発明１０〜１４）において、前記ジアルキルグリコールエーテルが、エチレングリコールジメチルエーテル、ジエチレングリコールジメチルエーテル、トリエチレングリコールジメチルエーテル、テトラエチレングリコールジメチルエーテル、ペンタエチレングリコールジメチルエーテル、ヘキサエチレングリコールジメチルエーテル、ポリエチレングリコールジメチルエーテル又はトリエチレングリコールブチルメチルエーテルであるのが好ましく（発明１５）、トリエチレングリコールジアルキルエーテル又はテトラエチレングリコールジアルキルエーテルであるのがより好ましく（発明１６）、トリエチレングリコールジメチルエーテル、テトラエチレングリコールジメチルエーテル又はトリエチレングリコールブチルメチルエーテルであるのが特に好ましい（発明１７）。
【００２７】
さらに、本発明は、収納ケースと、上記発明（発明１〜９）に係るマグネシウムイオン二次電池と、過充電保護機能及び過放電保護機能を含む保護回路とを有し、前記収納ケースに前記マグネシウムイオン二次電池及び前記保護回路が収納されてなることを特徴とするマグネシウムイオン二次電池パックを提供する（発明１８）。
【発明の効果】
【００２８】
本発明によれば、高沸点溶媒を含む電解液を用い、耐熱性や取扱性に優れるとともに、良好な充放電特性を有するマグネシウムイオン二次電池、当該マグネシウムイオン二次電池用電解液、及びマグネシウムイオン二次電池パックを提供することができる。
【図面の簡単な説明】
【００２９】
【図１】図１は、本発明の一実施形態に係るマグネシウムイオン二次電池の概略構成を示す部分断面図である。
【図２】図２は、本発明の一実施形態に係るマグネシウムイオン二次電池の概略構成を示す斜視図である。
【図３】図３は、本発明の一実施形態におけるマグネシウムイオン二次電池パックの概略構成を示す分解斜視図である。
【発明を実施するための形態】
【００３０】
本発明の実施の形態について、図面を参照しながら説明する。
〔マグネシウムイオン二次電池〕
図１は、本発明の一実施形態に係るマグネシウムイオン二次電池の概略構成を示す断面図であり、図２は、本発明の一実施形態に係るマグネシウムイオン二次電池の概略構成を示す斜視図である。
【００３１】
図１及び図２に示すように、本実施形態に係るマグネシウムイオン二次電池１は、シート状の正極２１及び負極２２がセパレータ２３を間に挟んで交互に積層された積層体２と、電解液３と、正極２１に接続される正極リード線２４と、負極２２に接続される負極リード線（図示せず）と、これらを収納するラミネート外装体４とを備える。
【００３２】
正極２１は、厚みが１０〜１００μｍ程度のアルミニウム板、金板、白金板等の正極集電体と、正極集電体上に設けられた、マグネシウムイオンを可逆的に挿入・脱離可能な正極活物質とを有する。正極活物質としては、例えば、フッ化黒鉛（(ＣＦ)n）；二酸化マンガン（ＭｎＯ2）等のマンガン酸化物；五酸化二バナジウム（Ｖ2Ｏ5）等のバナジウム酸化物；硫黄及び硫黄化合物；マグネシウム銅酸化物（ＭｇxＣｕyＯz）；マグネシウム鉄酸化物（ＭｇxＦｅyＯz）；シェブレル化合物等を用いることができる。
【００３３】
負極２２は、厚みが１０〜１００μｍ程度の銅板、金板、白金板等の負極集電体と、負極集電体上に設けられた、マグネシウムイオンを供給可能な負極活物質（各種マグネシウム合金等）とを有する。なお、負極２２としてマグネシウム合金板を用い、負極集電体と負極活物質との両方の機能を担わせてもよい。
【００３４】
正極２１は、正極リード線２４によって正極外部端子２５に接続され、負極２２は、負極リード線（図示せず）によって負極外部端子２６に接続されている。
【００３５】
正極外部端子２５及び負極外部端子２６は、それぞれ１枚の金属板により構成され、その一端側は、ラミネート外装体４によって挟み込まれてラミネート外装体４と一体化されており、他端側は、ラミネート外装体４の外方に向かって突出している。
【００３６】
正極２１と負極２２との間には、それらを絶縁するためのセパレータ２３が設けられている。セパレータ２３としては、特に制限はなく、例えば、ポリエチレン、ポリプロピレン、セルロース等の単層又は多層の多孔質フィルム等を用いることができる。
【００３７】
電解液３は、溶質としての所定のマグネシウム化合物と溶媒としての所定のジアルキルグリコールエーテルとの混合物を含む。比較的高沸点の所定のジアルキルグリコールエーテルと、所定のマグネシウム化合物との混合物を含む電解液３を用いることで、耐熱性に優れたマグネシウムイオン二次電池とすることができる。また、溶媒としての所定のジアルキルグリコールエーテルに溶質としての所定のマグネシウム化合物を組み合わせることで、充放電特性に優れたマグネシウムイオン二次電池とすることができる。さらに、ラミネートタイプのマグネシウムイオン二次電池の製造過程における真空封止工程で、電解液３の揮発を抑制することができる。さらにまた、溶媒としての上記ジアルキルグリコールエーテルはドライ環境下における取扱性に優れるため、製造ラインにおける工業的な生産が容易なマグネシウムイオン二次電池とすることができる。
【００３８】
上記マグネシウム化合物は、互いに同一の分子構造を有する２つの配位子がマグネシウム原子に結合されてなり、当該配位子は、マグネシウム原子から最も遠い位置に疎水性構造を有するものである。なお、本実施形態において「疎水性構造」とは、疎水性を示し得る分子構造のことを意味し、配位子の分子構造の一部が疎水性構造であってもよいし、配位子の分子構造の全体が疎水性構造であってもよい。
【００３９】
ジアルキルグリコールエーテルとマグネシウム化合物との混合物を含む電解液３中に含まれる具体的な錯体構造は不明であるが、ジアルキルグリコールエーテルと、マグネシウム化合物に由来するマグネシウムイオンとにより錯イオンが形成されているものと考えられる。
【００４０】
この錯イオン形成において、マグネシウム化合物の２つの配位子の結合が切断されることによりマグネシウムイオンが生成されると推測される。このとき、マグネシウム原子に結合する２つの配位子が異なるもの（異なる分子構造を有するもの）である場合、一方の配位子の結合が切断されるが、他方の配位子の結合が切断されずに残存することがあると考えられる。一方の配位子がマグネシウム原子に結合されたままの状態であると、ジアルキルグリコールエーテルとの間で安定的な錯イオン（陽イオン）形成が困難であると考えられる。しかしながら、本実施形態においては、マグネシウム原子に結合する２つの配位子が同一の分子構造を有することで、２つの配位子の結合を切断するための条件が略同一であっても２つの配位子の結合がともに切断されると考えられる。よって、ジアルキルグリコールエーテルとマグネシウムイオンとにより安定的に錯イオン（陽イオン）が形成されると考えられる。
【００４１】
一方、上記錯イオン（陽イオン）が安定的に存在するために、マグネシウム化合物から切断された２つの配位子が、上記錯イオン（陽イオン）と結合する対イオンとしての役割を果たす必要があると考えられる。このとき、配位子が疎水性構造を有することで、ジアルキルグリコールエーテルに対する親和性（疎水性相互作用による親和性）を示すと考えられる。そのため、マグネシウム化合物から切断された配位子により構成される対イオンが、上記錯イオン（陽イオン）と安定的に存在することができるものと推測される。これにより、本実施形態に係る電解液３においては、ジアルキルグリコールエーテルとマグネシウム化合物とにより溶媒和構造が安定的に形成され得るものと考えられる。
【００４２】
上記配位子としては、マグネシウム原子から最も遠い位置に、炭素数１〜６のアルキル基、及び当該アルキル基の少なくとも一部の水素がフッ素置換されたもののいずれかを有するものが好適であり、例えば、ヘキサメチルジシラザン基等のジシラザン基類；メチル基、エチル基、プロピル基、イソプロピル基、ブチル基、ペンチル基、ヘキシル基等の炭素数１〜６のアルキル基類；トリフルオロメタンスルホニルイミド基、トリクロロメタンスルホニルイミド基等のスルホニルイミド基類を有するもの等が好適である。
【００４３】
このようなマグネシウム化合物としては、例えば、マグネシウムビス（ヘキサメチルジシラジド）、ジイソプロピルマグネシウム、ジブチルマグネシウム、マグネシウムビス（トリフルオロメタンスルホニルイミド）等を用いることができる。なお、ジイソプロピルマグネシウム、ジブチルマグネシウム等のジアルキルマグネシウムは、例えば、金属マグネシウムとハロゲン化炭化水素又はアルコールとを反応させることで得ることができる。
【００４４】
上記ジアルキルグリコールエーテルとしては、下記一般式（１）で表される化学構造を有するもののうちの少なくとも一種を用いることができる。
【００４５】
【化３】
2014232719.tif 000005
式中、Ｒ1及びＲ2は、それぞれ独立して炭素数１〜６のアルキル基及び少なくとも一部の水素がフッ素置換されたアルキル基、フェニル基及び少なくとも一部の水素がハロゲン原子で置換されたフェニル基、並びにシクロヘキシル基及び少なくとも一部の水素がハロゲン原子で置換されたシクロヘキシル基のうちのいずれかである。ｎは１〜１２の整数であり、好ましくは１〜４の整数である。
【００４６】
上記一般式（１）中のＲ1及びＲ2を構成し得るアルキル基としては、例えば、メチル基、エチル基、プロピル基、イソプロピル基、ブチル基、イソブチル基、ペンチル基、イソペンチル基、ヘキシル基等が挙げられる。
【００４７】
また、上記一般式（１）中のＲ1及びＲ2を構成し得る少なくとも一部の水素がハロゲン原子で置換されたフェニル基としては、例えば、２−クロロフェニル基、３−クロロフェニル基、４−クロロフェニル基、２，４−ジクロロフェニル基、２−ブロモフェニル基、３−ブロモフェニル基、４−ブロモフェニル基、２，４−ジブロモフェニル基、２−ヨードフェニル基、３−ヨードフェニル基、４−ヨードフェニル基、２，４−ヨードフェニル基等が挙げられる。
【００４８】
さらに、上記一般式（１）中のＲ1及びＲ2を構成し得る少なくとも一部の水素がハロゲン原子で置換されたシクロヘキシル基としては、例えば、２−クロロシクロヘキシル基、３−クロロシクロヘキシル基、４−クロロシクロヘキシル基、２，４−ジクロロシクロヘキシル基、２−ブロモシクロヘキシル基、３−ブロモシクロヘキシル基、４−ブロモシクロヘキシル基、２，４−ジブロモシクロヘキシル基、２−ヨードシクロヘキシル基、３−ヨードシクロヘキシル基、４−ヨードシクロヘキシル基、２，４−ヨードシクロヘキシル基等が挙げられる。
【００４９】
本実施形態において、電解液３を構成する溶媒としての上記ジアルキルグリコールエーテルは、その化学構造中における隣接する２つの酸素間に２つの炭素を有する。このような化学構造を有することで、後述する実施例等からも明らかなように、溶質としての上記マグネシウム化合物との組み合わせにおいて、実用上十分な充放電特性を発揮可能な電解液を構成することができる。
【００５０】
具体的には、上記ジアルキルグリコールエーテルとしては、例えば、エチレングリコールジメチルエーテル、ジエチレングリコールジメチルエーテル、トリエチレングリコールジメチルエーテル、テトラエチレングリコールジメチルエーテル、エチレングリコールジエチルエーテル、ジエチレングリコールジエチルエーテル、ジエチレングリコールジブチルエーテル、ペンタエチレングリコールジメチルエーテル、ヘキサエチレングリコールジメチルエーテル、ポリエチレングリコールジメチルエーテル、トリエチレングリコールブチルメチルエーテル等が用いられ、より高沸点のトリエチレングリコールジアルキルエーテル、テトラエチレングリコールジアルキルエーテル等が好適に用いられ、トリエチレングリコールジメチルエーテル、テトラエチレングリコールジメチルエーテル、トリエチレングリコールブチルメチルエーテル等が特に好適に用いられる。これらのジアルキルグリコールエーテルは、ドライ環境下における取扱性に優れるため、好適に用いられ得る。また、後述する実施例から明らかなように、トリエチレングリコールジメチルエーテル、テトラエチレングリコールジメチルエーテル又はトリエチレングリコールブチルメチルエーテルを電解液用溶媒として用いた際のサイクリックボルタノグラムのピーク電流値が、他のジアルキルグリコールエーテルのピーク電流値の１２０〜１９０％程度に向上している。このことから、上記ジアルキルグリコールエーテルのうち、特にトリエチレングリコールジメチルエーテル、テトラエチレングリコールジメチルエーテル又はトリエチレングリコールブチルメチルエーテル等のトリエチレングリコールジアルキルエーテル又はテトラエチレングリコールジアルキルエーテルとマグネシウムイオンとにより形成される配位構造が、マグネシウムの溶解析出に最適であると考えられ、放電レート特性を向上させる効果が期待できる。
【００５１】
電解液３における上記マグネシウム化合物の濃度は、電解液３に必要とされる導電性を確保し得る濃度であればよく、例えば、０．１〜２ｍｏｌ／Ｌであるのが好ましく、０．５〜１ｍｏｌ／Ｌであるのが特に好ましい。
【００５２】
なお、電解液３には、電解液３のイオン伝導性等を損なわない限りにおいて、塩化アルミニウム（ＡｌＣｌ3）等の添加剤が含まれていてもよい。
【００５３】
なお、上述した電解液３は、上記ジアルキルグリコールエーテルに塩化アルミニウム等の添加剤を溶解させた後、上記マグネシウム化合物を混合・溶解させることにより調製され得る。
【００５４】
本実施形態において、ラミネート外装体４は、アルミニウム、ステンレス等の金属箔の少なくとも一面側に熱融着樹脂層（変性ポリオレフィンフィルム等）が設けられてなるものを用いることができ、好ましくは金属箔の他面側に樹脂層（ナイロンフィルム等）が設けられた３層構造の金属ラミネートフィルムからなるものを用いることができる。なお、ラミネート外装体４と正極外部端子２５及び負極外部端子２６との間には、ポリオレフィン系ポリマー等からなる接着剤層（図示せず）が介在している。
【００５５】
本実施形態に係るマグネシウムイオン二次電池１は、１枚の金属ラミネートフィルムを二つ折りにし、周縁部を融着させてなるラミネート外装体４内に、積層体２及び電解液３を封入した構成を有するが、このような態様に限定されるものではなく、２枚の金属ラミネートフィルムを重ねて周縁部を融着させてなるラミネート外装体４内に、積層体２及び電解液３を封入した構成を有するものであってもよい。
【００５６】
上述した構成を有する本実施形態に係るマグネシウムイオン二次電池１は、積層体２をラミネート外装体４に収容後、正極２１に取り付けられた正極リード線２４を正極外部端子２５に接続し、負極２２に取り付けられた負極リード線（図示せず）を負極外部端子２６に接続し、真空注液装置等を用いて電解液３をラミネート外装体４内に充満させ、ラミネート外装体４を密封することによって製造することができる。
【００５７】
本実施形態における電解液３を構成する溶媒が、比較的高沸点の上記ジアルキルグリコールエーテルであるため、ラミネート外装体４内に真空注液装置等を用いて電解液３を充満させ、密封する際に、電解液３の揮発が抑制される。よって、本実施形態によれば、ラミネートタイプのマグネシウムイオン二次電池１を容易に製造可能となるという効果をも奏し得る。
【００５８】
上述したように、本実施形態によれば、電解液３を構成する溶媒として比較的高沸点の上記ジアルキルグリコールエーテルを用いているため、マグネシウムイオン二次電池１の耐熱性を向上させることができる。また、後述する実施例から明らかなように、電解液３に含まれる混合物における溶媒としての上記ジアルキルグリコールエーテルと、溶質としての上記マグネシウム化合物との組み合わせにより、良好な充放電特性を有するマグネシウムイオン二次電池１とすることができる。さらには、電解液３を構成する溶媒が比較的高沸点の上記ジアルキルグリコールエーテルであることで、ラミネートタイプのマグネシウムイオン二次電池１を容易に製造可能となるという効果をも奏し得る。
【００５９】
〔マグネシウムイオン二次電池パック〕
次に、本発明の一実施形態におけるマグネシウムイオン二次電池パックについて、図面を参照しながら説明する。図３は、本実施形態におけるマグネシウムイオン二次電池パックを示す分解斜視図である。
【００６０】
図３に示すように、電池パック１０は、本実施形態に係る複数のマグネシウムイオン二次電池１が電池ケース３０内に収容され、当該電池ケース３０が、樹脂容器３６ａ、樹脂容器３６ｂ及び端部ケース３７に収納されて構成される。また、電池ケース３０の一端面であって、正極端子３２及び負極端子３３を備える面と、端部ケース３７との間には、過充電や過放電を防止するための保護回路基板３４が設けられている。なお、各マグネシウムイオン二次電池１の正極外部端子２５が正極端子３２に接続され、負極外部端子２６が負極端子３３に接続されている。
【００６１】
保護回路基板３４は、外部接続コネクタ３５を備えており、外部接続コネクタ３５は、樹脂容器３６ａに設けられた外部接続用窓３８ａ及び端部ケース３７に設けられた外部接続用窓３８ｂに挿入され、外部端子と接続される。また、保護回路基板３４には、充放電を制御するための充放電安全回路、外部接続端子とマグネシウムイオン二次電池１とを導通させるための配線回路等が搭載されている。
【００６２】
電池パック１０は、本実施形態に係るマグネシウムイオン二次電池１を用いること以外は、従来公知の電池パックの構成を適宜採用することができる。例えば、電池パック１０は、電池ケース３０と端部ケース３７との間に、正極端子３２と接続される正極リード板、負極端子３３と接続される負極リード板、絶縁体等を適宜備えていてもよい。
【００６３】
なお、本実施形態に係るマグネシウムイオン二次電池１を備える電池ケース３０は、電池パックへの使用態様以外に、上記保護回路に、過大電流の遮断、電池温度モニター等の機能をさらに備え、かつ当該保護回路を二次電池自体に一体化させて取り付けられてなる態様に用いられてもよい。かかる態様では、電池パックを構成することなく、保護機能及び保護回路を備える二次電池として使用することができ、汎用性が高い。
【００６４】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００６５】
上記実施形態において、マグネシウムイオン二次電池１は、複数のシート状の正極２１及び負極２２を、それらの間にセパレータ２３を介して交互に積層してなる積層体２を発電素子として備えるが、本発明はこのような態様に限定されるものではなく、一対の正極２１及び負極２２と、それらの間に位置するセパレータ２３とを発電素子として備えるものであってもよい。
【００６６】
また、上記実施形態において、ラミネート外装体４を備えるラミネートタイプのマグネシウムイオン二次電池１を例に挙げて説明したが、本発明はこのような態様に限定されるものではなく、シート状の正極２１及び負極２２、セパレータ２３を介して渦巻状に巻回してなる巻回式極板群を電池容器（電池缶等）に挿入してなる態様であってもよい。
【実施例】
【００６７】
以下、実施例等を挙げて本発明をさらに詳細に説明するが、本発明は下記の実施例等に何ら限定されるものではない。
【００６８】
〔実施例１〕
＜電解液の調製＞
不活性雰囲気のグローブボックス内で、トリエチレングリコールジメチルエーテル（３．７２ｇ）に塩化アルミニウム（０．１７７ｇ）を溶解し、次いでジブチルマグネシウム（０．２８ｇ）を溶解して電解液を調製した。
【００６９】
＜サイクリックボルタンメトリー評価＞
作用電極としての棒状のニッケル金属（φ：０．９０ｍｍ，長さ：０．８ｃｍ）、対電極及び参照電極としての棒状のマグネシウム金属（φ：１．６ｍｍ，長さ：０．８ｃｍ）、並びに上記のようにして調製した電解液を用いて、不活性雰囲気のグローブボックス内で三電極式セルを組み立て、これを試験セルとしてサイクリックボルタンメトリー評価を実施した。なお、サイクリックボルタンメトリー評価は、−１．５Ｖまで電位を掃引した後、２．７Ｖまで掃引し、この作業を３０回繰り返して測定することにより実施した。なお、走査速度は１０ｍＶ／ｓｅｃとした。その結果、安定的な酸化還元電流によりマグネシウムイオンの析出溶解を確認することができた。また、ピーク電流は約１ｍＡであった。
【００７０】
＜正極の作製＞
モリブデン硫化物（Ｍｏ6Ｓ8，５ｇ）、アセチレンブラック（０．３ｇ）、カーボンナノチューブ（昭和電工社製，ＶＧＣＦ(登録商標)，０．２ｇ）、ＫＦポリマー（６ｇ）及びＮ−メチルピロリドン（ＮＭＰ，４ｇ）を混合し、エクセルオートホモジナイザー（日本精機製作所社製）を用いて８０００ｒｐｍの回転数で５分間攪拌することにより、正極活物質層形成用溶液を調製した。
【００７１】
２００μｍのギャップを有するアプリケーターを用いて、集電体としての銅基板（厚み：１０μｍ）の一面側に上記正極活物質層形成用溶液を塗布し、１５０℃で乾燥し、プレス機を用いて２ｔｏｎ／ｃｍでプレスすることにより、正極を作製した。
【００７２】
＜負極の作製＞
マグネシウム合金（ＡＺ３１，日本金属社製，厚み：４５μｍ）を準備し、これを負極とした。
【００７３】
＜ラミネートセルの作製＞
アルミニウムフィルムの一面にプロピレン系ポリマー層、他面にポリマー層が設けられてなるラミネートフィルムにより構成された密封容器（Ｄ−ＥＬ４０Ｈ，大日本印刷社製）内に、セパレータ（♯２５００，セルガード社製）を介して正極及び負極を対向させた積層体を挿入し、真空注液装置（ＶＳ１６１６，サンクメタル社製）を用いて密封容器内に電解液を封入し、図１及び図２に示す構成のラミネートタイプのマグネシウム二次電池１（ラミネートセル）を作製した。なお、正極外部端子２５及び負極外部端子２６と密封容器の内側（プロピレン系ポリマー層）との間には、シーラントフィルム（ポリオレフィン系ポリマー、宝泉社製）を介在させた。
【００７４】
＜充放電試験＞
上記ラミネートセルを用いて、電流密度６．２５μＡ／ｃｍ2、電圧範囲０．３〜１．７Ｖ、１０サイクルの条件で充放電試験を行った。その結果、放電容量は８５ｍＡｈ／ｇであり、多少の劣化はあるものの、繰り返して充放電可能であることが確認された。
【００７５】
〔実施例２〕
＜サイクリックボルタンメトリー評価＞
トリエチレングリコールジメチルエーテル（３．７２ｇ）に代えてエチレングリコールジメチルエーテル（４．３２ｇ）を用いた以外は実施例１と同様にして電解液を調製し、サイクリックボルタンメトリー評価を実施した。その結果、安定的な酸化還元電流によりマグネシウムイオンの析出溶解を確認することができた。また、ピーク電流は約０．８ｍＡであった。
【００７６】
〔実施例３〕
＜サイクリックボルタンメトリー評価＞
トリエチレングリコールジメチルエーテル（３．７２ｇ）に代えてテトラエチレングリコールジメチルエーテル（３．７２ｇ）を用いた以外は実施例１と同様にして電解液を調製し、サイクリックボルタンメトリー評価を実施した。その結果、安定的な酸化還元電流によりマグネシウムイオンの析出溶解を確認することができた。また、ピーク電流は約１ｍＡであった。
【００７７】
〔実施例４〕
＜サイクリックボルタンメトリー評価＞
塩化アルミニウムを添加しなかった以外は実施例１と同様にして電解液を調製し、サイクリックボルタンメトリー評価を実施した。その結果、安定的な酸化還元電流によりマグネシウムイオンの析出溶解を確認することができた。また、ピーク電流は約０．６ｍＡであった。
【００７８】
〔実施例５〕
＜サイクリックボルタンメトリー評価＞
トリエチレングリコールジメチルエーテル（３．７２ｇ）に代えてトリエチレングリコールブチルメチルエーテル（３．７２ｇ）を用いた以外は実施例１と同様にして電解液を調製し、サイクリックボルタンメトリー評価を実施した。その結果、安定的な酸化還元電流によりマグネシウムイオンの析出溶解を確認することができた。また、ピーク電流は約１．５ｍＡであった。
【００７９】
〔実施例６〕
＜電解液の調製＞
不活性雰囲気のグローブボックス内で、トリエチレングリコールジメチルエーテル（８．２８ｇ）に塩化アルミニウム（１．３３ｇ）を溶解し、次いでマグネシウムビス（ヘキサメチルジシラジド）（１．７２ｇ）を溶解して電解液を調製した。
【００８０】
＜サイクリックボルタンメトリー評価＞
上記電解液を用いた以外は実施例１と同様にしてサイクリックボルタンメトリー評価を実施した。なお、サイクリックボルタンメトリー評価は、−１．５Ｖまで電位を掃引した後、２．７Ｖまで掃引し、この作業を３０回繰り返して測定することにより実施した。なお、走査速度は１０ｍＶ／ｓｅｃとした。その結果、安定的な酸化還元電流によりマグネシウムイオンの析出溶解を確認することができた。また、酸化電位による電解液の分解反応は起こらなかった。
【００８１】
＜充放電試験＞
上記電解液を用いた以外は実施例１と同様にしてラミネートセルを作製し、当該ラミネートセルを用いて、実施例１と同様にして充放電試験を行った。その結果、放電容量は４２．４ｍＡｈ／ｇであり、多少の劣化はあるものの、繰り返して充放電可能であることが確認された。
【００８２】
〔比較例１〕
＜サイクリックボルタンメトリー評価＞
トリエチレングリコールジメチルエーテル（３．７２ｇ）に代えてテトラヒドロフラン（４．１２ｇ）を用いた以外は実施例１と同様にして電解液を調製し、サイクリックボルタンメトリー評価を実施した。その結果、マグネシウムイオンの析出溶解を確認することができた。また、ピーク電流は約０．０２５ｍＡであった。
【００８３】
＜充放電試験＞
トリエチレングリコールジメチルエーテル（３．７２ｇ）をテトラヒドロフラン（４．１２ｇ）に代えた電解液を用いた以外は実施例１と同様にしてラミネートセルを作製した。しかし、電解液を封入する際に電解質が揮発してしまい、安定した電圧を得られるラミネートセルを作製することができなかった。
【００８４】
〔比較例２〕
＜サイクリックボルタンメトリー評価＞
トリエチレングリコールジメチルエーテル（３．７２ｇ）に代えてジメトキシメタン（４．３２ｇ）を用いた以外は実施例１と同様にして電解液を調製し、サイクリックボルタンメトリー評価を実施した。その結果、マグネシウムイオンの析出溶解を確認することができた。また、ピーク電流は約０．００６ｍＡであった。
【００８５】
＜充放電試験＞
トリエチレングリコールジメチルエーテル（３．７２ｇ）をジメトキシメタン（４．３２ｇ）に代えた電解液を用いた以外は実施例１と同様にしてラミネートセルを作製した。しかし、電解液を封入する際に電解質が揮発してしまい、安定した電圧を得られるラミネートセルを作製することができなかった。
【００８６】
〔比較例３〕
＜サイクリックボルタンメトリー評価＞
トリエチレングリコールジメチルエーテル（３．７２ｇ）に代えてメチルプロピルエーテル（５．１８ｇ）を用いた以外は実施例１と同様にして電解液を調製し、サイクリックボルタンメトリー評価を実施した。その結果、マグネシウムイオンの析出溶解を確認することができた。また、ピーク電流は約０．１５ｍＡであった。
【００８７】
＜充放電試験＞
トリエチレングリコールジメチルエーテル（３．７２ｇ）をメチルプロピルエーテル（５．１８ｇ）に代えた電解液を用いた以外は実施例１と同様にしてラミネートセルを作製した。しかし、電解液を封入する際に電解質が揮発してしまい、安定した電圧を得られるラミネートセルを作製することができなかった。
【００８８】
〔比較例４〕
＜電解液の調製＞
不活性雰囲気のグローブボックス内で、トリエチレングリコールジメチルエーテル（４．９８ｇ）に塩化アルミニウム（０．０２２ｇ）を溶解し、次いで塩化マグネシウム（０．０２４ｇ）を溶解して電解液を調製した。
【００８９】
＜サイクリックボルタンメトリー評価＞
上記電解液を用いた以外は実施例１と同様にして三電極式セルを作製し、サイクリックボルタンメトリー評価を実施した。その結果、マグネシウムイオンの析出溶解を確認することができなかった。
【００９０】
〔比較例５〕
＜サイクリックボルタンメトリー評価＞
トリエチレングリコールジメチルエーテル（３．７２ｇ）に代えて１，４−ジエトキシブタン（３．７２ｇ）を用いた以外は実施例１と同様にして電解液を調製し、サイクリックボルタンメトリー評価を実施した。その結果、マグネシウムイオンの析出溶解を確認することができなかった。
【００９１】
〔比較例６〕
＜サイクリックボルタンメトリー評価＞
トリエチレングリコールジメチルエーテル（３．７２ｇ）に代えて１，５−ジメトキシペンタン（３．７２ｇ）を用いた以外は実施例１と同様にして電解液を調製し、サイクリックボルタンメトリー評価を実施した。その結果、マグネシウムイオンの析出溶解を確認することができなかった。
【００９２】
〔比較例７〕
＜サイクリックボルタンメトリー評価＞
トリエチレングリコールジメチルエーテル（３．７２ｇ）に代えて１，６−ジメトキシヘキサン（３．７２ｇ）を用いた以外は実施例１と同様にして電解液を調製し、サイクリックボルタンメトリー評価を実施した。その結果、マグネシウムイオンの析出溶解を確認することができなかった。
【００９３】
〔比較例８〕
＜電解液の調製＞
不活性雰囲気のグローブボックス内で、テトラヒドロフラン（７．４８ｇ）に塩化アルミニウム（１．３３ｇ）を溶解し、次いでフェニルマグネシウムクロリド（２７％テトラヒドロフラン溶液，２．５２ｇ）を溶解して電解液を調製した。
【００９４】
＜サイクリックボルタンメトリー評価＞
上記電解液を用いた以外は実施例１と同様にして三電極式セルを作製し、サイクリックボルタンメトリー評価を実施した。その結果、マグネシウムイオンの析出溶解を確認することができた。しかしながら、酸化電位１．８Ｖ付近にて電解液の分解が始まっていた。
【００９５】
＜充放電試験＞
上記電解液を用いた以外は実施例１と同様にしてラミネートセルを作製した。しかし、上記電解液が密封されている容器をドライ環境下にて開封したときに、上記電解液が変質してしまった。また、電解液を封入する際に電解質が揮発してしまい、安定した電圧を得られるラミネートセルを作製することができなかった。
【００９６】
〔比較例９〕
＜電解液の調製＞
不活性雰囲気のグローブボックス内で、適量のテトラヒドロフランに塩化アルミニウム（１．３３ｇ）を溶解し、次いでフェニルマグネシウムクロリド（２７％テトラヒドロフラン溶液，２．５２ｇ）を溶解した。その後、トリエチレングリコールジメチルエーテル（４．３２ｇ）を添加し、有機溶媒濃縮回収装置（ソルトラミニ，テクノシグマ社製）を用いてテトラヒドロフランを完全に除去し、電解液を調製した。
【００９７】
＜サイクリックボルタンメトリー評価＞
上記電解液を用いた以外は実施例１と同様にして三電極式セルを作製し、サイクリックボルタンメトリー評価を実施した。その結果、マグネシウムイオンの析出溶解を確認することができなかった。
【００９８】
上述したように、実施例１〜５の電解液（所定のジアルキルグリコールエーテル（化合物中の隣接する２つの酸素間に２つの炭素を有するジアルキルグリコールエーテル）とジアルキルマグネシウムとの混合物を含む電解液）を用いたマグネシウムイオン二次電池においては、サイクリックボルタンメトリー評価にてマグネシウムイオンの析出溶解を確認することができ、またピーク電流も高く、十分な電池特性を示すことが確認された。特に、電解液用溶媒としてトリエチレングリコールジメチルエーテル、テトラエチレングリコールジメチルエーテル又はトリエチレングリコールブチルメチルエーテルを用いた実施例１，３，５においては、ピーク電流がより高く、優れた電池特性を示すことが確認された。
【００９９】
また、実施例６の電解液（溶質としてマグネシウムビス（ヘキサメチルジシラジド）を用いた電解液）を用いたマグネシウムイオン二次電池においても、同様にサイクリックボルタンメトリー評価にてマグネシウムイオンの析出溶解を確認することができ、十分な電池特性を示すことが確認された。特に、溶媒としてのトリエチレングリコールジメチルエーテルと、溶質としてのマグネシウムビス（ヘキサメチルジシラジド）とを組み合わせてなる電解液は、酸化電位による分解反応が生じず、マグネシウムイオン二次電池用電解液として用いることで、高いエネルギー密度のマグネシウムイオン二次電池を提供可能であることが確認された。
【０１００】
一方、比較例１〜３の電解液（所定のジアルキルグリコールエーテル（化合物中の隣接する２つの酸素間に２つの炭素を有するジアルキルグリコールエーテル）以外の有機エーテルを溶媒として用いた電解液）を用いたマグネシウムイオン二次電池においては、サイクリックボルタンメトリー評価にてマグネシウムイオンの析出溶解を確認することができたものの、ピーク電流が低く、電池特性に劣ることが確認された。比較例４の電解液（溶質として塩化マグネシウムを用いた電解液）を用いたマグネシウムイオン二次電池においては、サイクリックボルタンメトリー評価にてマグネシウムイオンの析出溶解を確認することができなかった。
【０１０１】
また、比較例５〜７の電解液（化合物中の隣接する２つの酸素間に３つ以上の炭素を有するジアルキルグリコールエーテルを溶媒として用いた電解液）及び比較例９の電解液（ジアルキルグリコールエーテルを溶媒として用い、マグネシウム原子に結合する２つの配位子が異なるマグネシウム化合物を溶質として用いた電解液）を用いたマグネシウムイオン二次電池においては、サイクリックボルタンメトリー評価にてマグネシウムイオンの析出溶解を確認することができなかった。
【０１０２】
さらに、比較例８の電解液（テトラヒドロフランを溶媒として用いた電解液）を用いたマグネシウムイオン二次電池においては、サイクリックボルタンメトリー評価にてマグネシウムイオンの析出溶解を確認することができたものの、低電位（１．８Ｖ程度）で電解液が分解し始めてしまうことが明らかとなった。すなわち、比較例８の電解液をマグネシウムイオン二次電池用電解液として用いると、当該マグネシウムイオン二次電池において作動電圧を１．８Ｖ以下としなければならず、エネルギー密度を向上させることが困難であることが明らかとなった。
【０１０３】
この結果から、電解液を構成する溶媒としての所定のジアルキルグリコールエーテル（化合物中の隣接する２つの酸素間に２つの炭素を有するジアルキルグリコールエーテル）に溶質としての所定のマグネシウム化合物（マグネシウム原子に結合する２つの配位子が同一であるマグネシウム化合物）を組み合わせることで、良好な特性を有するマグネシウムイオン二次電池を構成可能であることが明らかとなった。
【０１０４】
また、実施例１においては、電解液が揮発することなくラミネートセルの作製が可能であったが、比較例１〜３及び８においては、電解液が揮発してしまいラミネートセルを作製することができなかった。この結果から、電解液を構成する溶媒としてジアルキルグリコールエーテル（化合物中の隣接する２つの酸素間に２つの炭素を有するジアルキルグリコールエーテル）を用いることで、ラミネートセルの製造工程における真空封止工程での電解液の揮発を抑制することができることが確認された。また、ドライ環境下での電解液の安定性を向上させることができるため、ドライ環境下の製造ラインにおいてマグネシウムイオン二次電池の工業的な生産が可能であると考えられる。
【０１０５】
以上の結果から、電解液を構成する溶媒として、高沸点の上記ジアルキルグリコールエーテルを用いることで、耐熱性及び取扱性に優れたマグネシウムイオン二次電池とすることができるとともに、溶質として所定のマグネシウム化合物（マグネシウム原子に結合する２つの配位子が同一分子構造を有するマグネシウム化合物）を用いることで、良好な充放電特性を示すことが明らかとなった。
【０１０６】
さらには、高沸点の上記ジアルキルグリコールエーテルを電解液溶媒として用いることで、ラミネートセルの製造工程における真空封止工程で電解液が揮発するのを抑制することができるため、耐熱性に優れたラミネートタイプのマグネシウムイオン二次電池を作製可能であることが明らかとなった。
【符号の説明】
【０１０７】
１…マグネシウムイオン二次電池
２１…正極
２２…負極
３…電解液
４…ラミネート外装体
１０…電池パック（マグネシウムイオン二次電池パック）
【図１】
2014232719.tif 000009
【図２】
2014232719.tif 000010
【図３】
2014232719.tif 000011